(57)【特許請求の範囲】
【請求項１】
高温の金属板を液体に浸漬させて冷却する金属板の急冷焼入れ装置であって、
金属板を浸漬させる液体を収容した水槽と、少なくとも一部が前記水槽の液体中に設けられ、金属板の表面及び裏面に液体を噴射する複数のノズルを備えた噴出装置と、
前記噴出装置の入側端部と出側端部との間に設けられ、金属板を拘束する一対の拘束ロールであって、液体を通す中空部と、外周面から中空部まで貫通するスリットとを有する拘束ロールと、
前記水槽に収容された液体を、前記中空部に圧送する送液手段と、を備えることを特徴とする急冷焼入れ装置。
【請求項２】
前記スリットの長手方向と前記拘束ロールの軸線方向とが平行であることを特徴とする請求項１に記載の急冷焼入れ装置。
【請求項３】
高温の金属板を水槽中に収容された液体に浸漬させて冷却する金属板の急冷焼入れ方法であって、
噴出装置のノズルにより、液体に浸漬された金属板の表裏面に液体を噴射しつつ、
噴出装置の入側端部と出側端部との間に設けられた一対の拘束ロールにより、金属板を拘束し、
前記拘束ロールの中空部に液体を圧送し、拘束ロールの外周面と中空部とを連通するスリットから液体を噴出させることを特徴とする急冷焼入れ方法。
【請求項４】
前記拘束ロールの中空部には、水槽中に収容された液体が圧送されることを特徴とする請求項３に記載の急冷焼入れ方法。
【請求項５】
前記スリットの長手方向と前記拘束ロールの軸線方向とが平行であることを特徴とする請求項３又は４に記載の急冷焼入れ方法。
【発明の詳細な説明】
【技術分野】
【０００１】
本発明は、金属板を連続的に通板しながら焼鈍を行う連続焼鈍設備において、急冷焼入れ時に金属板に発生する形状不良を抑制しつつ、金属板の冷却速度の低下を抑えることのできる金属板の急冷焼入れ装置及び製造方法に関する。
【背景技術】
【０００２】
鋼板をはじめとする金属板の製造においては、連続焼鈍設備において、金属板を加熱後に冷却し、相変態を起こさせる等して材質の造り込みを行う。近年、自動車業界では車体の軽量化と衝突安全性の両立を目的として、薄肉化した高張力鋼板（ハイテン）の需要が増している。ハイテンの製造時には、鋼板を急速に冷却する技術が重要となる。鋼板の冷却速度が最も速い技術の１つとして、水焼入れ法が知られている。水焼入れ法では、加熱された鋼板を水中に浸漬させると同時に、水中内に設けられたクエンチノズルにより冷却水を鋼板に噴射することで、鋼板の急冷焼入れが行われる。鋼板の急冷焼入れ時には、鋼板に反りや波状変形等の形状不良が発生するという問題がある。このような鋼板の急冷焼入れ時における形状不良を防止するために、従来、様々な手法が提案されている。
【０００３】
例えば、特許文献１では、連続焼鈍炉での急冷焼入れ時に生じる金属板の波状変形を抑制するために、急冷焼入工程に付される鋼板の張力を変えることのできる張力変更手段として、ブライドルロールを急冷焼入部前後に設ける手法が提案されている。また、特許文献２には、焼入れの際に鋼板の表裏面の少なくとも幅方向の全域に亘って張力を付与することにより、鋼板を平坦状に矯正する手法が提案されている。
【０００４】
しかし、特許文献１に記載された方法は、高温の鋼板に大きな張力をかけるため鋼板の破断が起きるおそれがある。また、高温の鋼板に接触する急冷焼入れ部前のブライドルロールには大きなサーマルクラウンが発生し、ブライドルロールと鋼板とが幅方向に不均一に接触し、その結果、鋼板に座屈が発生したり疵が発生したりするので、鋼板形状を改善することができないという問題がある。また、特許文献２に記載された方法では、張力１５Ｎ／ｍｍ２とすることで反り量が数ｍｍ程度まで減少しているが、このような高張力では鋼帯に絞りが発生する恐れがある。
【０００５】
これらの問題を解決するための技術を、本出願人は特願２０１４−２４０８３６号において出願している。特願２０１４−２４０８３６号にて用いられる急冷焼入れ装置を図１に示す。図１では、水槽１内に、金属板５に冷却水を吹き付けて水温まで冷却させるための噴出装置４を設ける。噴出装置４において、ノズル１４、２４から冷却水を金属板５に噴射することで金属板５の急冷を行うとともに、水面下に配置した拘束ロール７で金属板５を拘束することによって、急冷時の金属板の変形を抑制している。
【先行技術文献】
【特許文献】
【０００６】
【特許文献１】特開２０１１−１８４７３３号公報
【特許文献２】特開平１１−１９３４１８号公報
【発明の概要】
【発明が解決しようとする課題】
【０００７】
図１に示す急冷焼入れ装置を用いると、確かに急冷焼入れ時の鋼板の変形を防止できるものの、金属板が噴出装置４内を通過する際に、一時的に金属板の冷却速度が低下することで、金属板の特性が低下するという課題が残っていることが見出された。具体的には、金属板の冷却速度の低下に起因して、所望の引張強度を有する金属板が得られないことがある。
【０００８】
本発明者らの検討によると、高温の金属板と接する拘束ロール７の近傍にて、特に金属板の冷却速度の低下が起こりやすいことが見出された。より具体的に、図２を用いて説明する。図２において矢印で示されるように、噴出装置４の内側において、ノズル１４、２４から噴出した水は金属板５の表裏面に当たる。この際に、拘束ロール７よりも上側及び下側に位置するノズル１４、２４からの水は金属板５に当たって十分な冷却能を発揮する。一方で、拘束ロール７と重なる高さに位置するノズル１４、２４から噴出された水は、拘束ロール７に阻まれて金属板５の表裏面まで到達することができないことにより、拘束ロール７の近傍にて金属板の冷却速度が低下しやすくなることが見出された。また、高温の金属板５と常に接触している拘束ロール７は温度が上昇しやすい。拘束ロール７が高温化することによっても、拘束ロール７の近傍における金属板５に対する冷却速度は低下しやすくなる。
【０００９】
本発明は、上記の問題点に鑑みて完成されたものであり、急冷焼入れ時に金属板に発生する形状不良を抑制しつつ、拘束ロールの近傍で金属板の冷却速度が低下することを抑えることのできる金属板の急冷焼入れ装置及び急冷焼入れ方法を提供することを課題とする。
【課題を解決するための手段】
【００１０】
上記課題を解決するための手段は、以下の通りである。
［１］高温の金属板を液体に浸漬させて冷却する金属板の急冷焼入れ装置であって、金属板を浸漬させる液体を収容した水槽と、少なくとも一部が前記水槽の液体中に設けられ、金属板の表面及び裏面に液体を噴射する複数のノズルを備えた噴出装置と、前記噴出装置の入側端部と出側端部との間に設けられ、金属板を拘束する一対の拘束ロールと、を備え、前記拘束ロールは、液体を通す中空部と、外周面から中空部まで貫通するスリットとを有することを特徴とする急冷焼入れ装置。
［２］前記水槽に収容された液体を、前記中空部に圧送する送液手段を備えることを特徴とする前記［１］に記載の急冷焼入れ装置。
［３］前記スリットの長手方向と前記拘束ロールの軸線方向とが平行であることを特徴とする前記［１］又は［２］に記載の急冷焼入れ装置。
［４］高温の金属板を水槽中に収容された液体に浸漬させて冷却する金属板の急冷焼入れ方法であって、噴出装置のノズルにより、液体に浸漬された金属板の表裏面に液体を噴射しつつ、噴出装置の入側端部と出側端部との間に設けられた一対の拘束ロールにより、金属板を拘束し、前記拘束ロールの中空部に液体を圧送し、拘束ロールの外周面と中空部とを連通するスリットから液体を噴出させることを特徴とする急冷焼入れ方法。
［５］前記拘束ロールの中空部には、水槽中に収容された液体が圧送されることを特徴とする前記［４］に記載の急冷焼入れ方法。
［６］前記スリットの長手方向と前記拘束ロールの軸線方向とが平行であることを特徴とする前記［４］又は［５］に記載の急冷焼入れ方法。
【発明の効果】
【００１１】
本発明によって、急冷焼入れ時に、拘束ロールの近傍において金属板の冷却速度が一時的に低下してしまうことを防止することができる。
【図面の簡単な説明】
【００１２】
【図１】図１は、従来の急冷焼入れ装置を示す説明図である。
【図２】図２は、図１の噴出装置４付近を示す拡大図である。
【図３】図３は、本発明に係る急冷焼入れ装置を示す説明図である。
【図４】図４は、図４の噴出装置４付近を示す拡大図である。
【図５】図５は、本発明で用いられる拘束ロールの斜視図である。
【図６】図６は、本発明で用いられる拘束ロールの断面図である。
【図７】図７は、本発明例の結果を示すグラフである。
【図８】図８は、比較例の結果を示すグラフである。
【発明を実施するための形態】
【００１３】
以下、添付した図面を参照して、本発明の実施の形態について具体的に説明する。
【００１４】
図３は本発明の実施の形態に係る急冷焼入れ装置を示す図であり、図４は急冷焼入れ装置の噴出装置４付近の拡大図である。急冷焼入れ装置は、連続焼鈍炉の均熱帯の出側に設けられた冷却設備に適用される。図３では、連続焼鈍炉の均熱帯の出口に設けられた一対のシールロール３が示されている。急冷焼入れ装置は、金属板５を冷却するための液体である水２を収容した水槽１と、金属板５に水２を吹き付けて冷却するための噴出装置４と、金属板５を拘束して変形を防ぐ拘束ロール１７とを備えている。また、噴出装置４の出側には、金属板５の搬送方向を変更するシンクロール６が設けられる。
【００１５】
噴出装置４は、水を噴出する複数のノズル１４、２４と、ノズル１４、２４を保持するノズルユニット３４、４４とからなる。ノズルユニット３４及び４４は、金属板５を通板するための間隙を内側に形成する。前記間隙中を金属板５が通板される際に、金属板５の表裏面に向かってノズル１４、２４から水が噴出される。図３（及び図４）の例では、金属板５の左側を表面とし、右側を裏面とする。図の左側には、ノズル１４を金属板５の表面に向けるようにノズルユニット３４が配置され、図の右側には、ノズル２４を金属板５の裏面に向けるようにノズルユニット４４が配置される。
【００１６】
また、図３及び図４の例では、ノズルユニット３４及び４４は、それぞれ搬送方向に沿って２つずつに分割される。金属板５の表面側には、入側ノズルユニット３４ａと出側ノズルユニット３４ｂとが設けられ、裏面側には、入側ノズルユニット４４ａと出側ノズルユニット４４ｂとが設けられる。拘束ロール１７は、入側ノズルユニット３４ａ、４４ａと出側ノズルユニット３４ｂ、４４ｂとの間に設けられる。これにより、拘束ロール１７は、噴出装置の入側端部（図３における入側ノズルユニット３４ａ、４４ａの入側端面）と、噴出装置の出側端部（図３における出側ノズルユニット３４ｂ、４４ｂの出側端面）との間に設けられることになる。
【００１７】
入側ノズルユニット３４ａ、４４ａは、一部が水中に浸漬し、残部が水上から出るように、設けられる。通板されてきた金属板５は、水上に出ている入側ノズルユニット３４ａ、４４ａの内側の間隙に装入され、次いで水中に浸漬して、ノズル１４及び２４から水が噴出される。尚、高温の金属板５が水中に導入された際に発生する水の噴き上げを抑えるため、開口部が水面よりも上部に位置するノズルは、下方向に向いて斜めに設けられ、斜め下に向かって水を噴出する。
【００１８】
金属板５は、入側のノズルユニット３４ａ、４４ａを通過した後に、拘束ロール１７により拘束される。拘束ロール１７は、金属板５の急冷時に生じうる変形を防止するために、水中において金属板５を表裏面から挟みつける。一対の拘束ロール１７は、中心軸を金属板５の搬送方向にずらして配置することが好ましい。中心軸をずらして配置することで、金属板５の拘束力を増大させ、形状矯正力を高めることができる。
【００１９】
金属板５は、拘束ロール１７を通過した後に、出側ノズルユニット３４ｂ、４４ｂの間隙を通過する。この際にも、出側ノズルユニット３４ｂ、４４ｂに設けられたノズル１４、２４によって金属板５の表裏面に水が噴出される。
【００２０】
図３の例では、入側ノズルユニット３４ａ、４４ａと出側ノズルユニット３４ｂ、４４ｂとが、拘束ロール１７を挟むように設けられており、拘束ロール１７と重なる高さ位置にはノズルユニット及びノズルが設けられていない。このような例では、入側ノズルユニット３４ａ、４４ａの最も出側に位置するノズル（図３では上から３番目のノズル）と、出側ノズルユニット３４ｂ、４４ｂの最も入側に位置するノズル（図３では下から４番目のノズル）との間では、金属板５に水が当たらず、金属板５の温度が下がりにくくなる。
【００２１】
また、連続的に金属板５を通板していると、高温の金属板５と常に接触することになる拘束ロール１７の温度は上昇する。これにより、拘束ロール１７による拘束時に、金属板５は冷えにくく、冷却速度が落ちてしまう。上記のように、拘束ロールの近傍では、ノズルから噴出された水が十分に金属板に当たらないことに加えて、拘束ロール自体の温度が上がってしまうことによって、金属板５の温度が下がりにくくなる。
【００２２】
本発明では、中空部とスリットとを備えた拘束ロール１７を用いることにより、拘束ロール１７の近傍における金属板５に対する冷却速度の低下を防止することができる。
【００２３】
図５のように、本発明で用いられる拘束ロール１７は、内側に中空部１７ｄを備える。中空部１７ｄは、拘束ロール１７の長手方向全体に亘って設けられる。拘束ロール１７は、断面形状において外周面１７ａと内周面１７ｂとが同心円状を形成する、筒状体である。図示していないものの、拘束ロール１７は中空状のシャフトと接続され、シャフトを通して中空部１７ｄに液体が圧送される。中空部１７ｄに液体媒が供給されることにより、液体と接触する内周面１７ｂを通して、拘束ロール１７が冷却される。中空部１７ｄに供給される液体としては、通常水槽１内に収容された液体が用いられ、典型例として水２が挙げられる。図示していないが、水槽１中に収容された水２を中空部１７ｄに圧送する送水手段（送液手段）が設けられていてもよい。より具体的には、水槽１中に設けられた配管と配管の途中に設けられたポンプとを用いて、水槽１中の水２を吸い上げ、シャフトを通して中空部１７ｄに水２を圧送することができる。
【００２４】
また、拘束ロール１７は、外周面１７ａと中空部１７ｄとを貫通するスリット１７ｃを備える。これにより、中空部１７ｄに、軸線方向に沿って圧送された水（水槽１内に収容された液体）は、スリット１７ｃを通って、拘束ロール１７の周方向へと噴出する。周方向へ噴出した水は、高速で回転する拘束ロール１７の外周面１７ａに膜状に存在することになる。これにより、外周面１７ａを通して拘束ロール１７が冷却される。以上のように、水を中空部１７ｄに圧送することで、外周面１７ａ及び内周面１７ｂを通して、拘束ロール１７の温度上昇を防止することができる。
【００２５】
図５に示すように、スリット１７ｃは、拘束ロール１７の軸線方向に沿って設けられることが好ましく、より具体的にはスリット１７ｃの長手方向と拘束ロール１７の軸線方向とが平行となるように設けられることが好ましい。これにより、金属板５を幅方向に均一に冷却することができる。また、設けられるスリット１７ｃの数は１本であってもよいし複数本であってもよいが、拘束ロール１７の周方向の温度むらをなくすという観点からは、拘束ロール１７の周方向に均等に、複数本（更に好ましくは３〜６本）のスリット１７ｃを設けることが好ましい。尚、スリットは、一辺が１〜３ｍｍで他辺が２０００ｍｍの長方形又はひし形形状であることが好ましい。また、スリットに供給する水量の一例として、約５００ｍ３／ｈｒ程度が挙げられる。
【００２６】
拘束ロール１７は、熱伝導率に優れるとともに、金属板５の挟圧時における荷重に耐えられる強度を備えた材質で形成されていればよい。拘束ロール１７の材質としては、例えば、炭素鋼、ＳＵＳ３０４、ＳＵＳ３１０、セラミック等が挙げられる。尚、拘束ロール１７の表面には、適宜めっき層を設けることもできる。
【００２７】
図６では、拘束ロール１７の軸線方向とは垂直の断面図を示す。図６（ａ）はスリット１７ｃが設けられていない部分の断面図であり、図６（ｂ）はスリット１７ｃが設けられている部分の断面図である。図６（ｂ）の例では、スリット１７ｃは、拘束ロール１７の周方向に、６つ設けられている。
【００２８】
本発明に係る急冷焼入れ装置は、金属板５の搬送方向に沿って一体として形成された、非分割型のノズルユニットによって形成されていてもよい。
【００２９】
例えば、図１及び図２に示す左右のノズルユニット３４、４４は、搬送方向に分割されることなく、それぞれ一体として形成されている。このようなノズルユニット３４、４４の間隙の内側に設けられる拘束ロールとして、上述した中空部１７ｄとスリット１７ｃとを備えた拘束ロール１７を用いることができる。
【００３０】
図１及び図２で示す非分割型のノズルユニットを採用する例において、ノズルユニット３４、４４に設けられた複数のノズル１４、２４のうち、開口部が拘束ロール１７の高さと重なるノズルが存在することがある（図１及び図２の例では、ノズルユニット３４の上から５番目及び６番目のノズルと、ノズルユニット４４の上から４番目及び５番目のノズルが該当する）。よって、拘束ロール１７の近傍では、水が金属板５に十分に当たらず、金属板５に対する冷却速度が低下しやすい状態にある。
【００３１】
このような場合でも、上述した拘束ロール１７を用いることにより、中空部１７ｄに水を通すことで拘束ロール１７の温度上昇を防ぐことができ、拘束ロール１７近傍における金属板５に対する冷却速度の低下を防止することができる。
【００３２】
尚、拘束ロール１７の着脱及びメンテナンス等が容易となることや、ノズルの開口部と金属板５までの距離を近づけて冷却能力を高められること、等を勘案すると、非分割型のノズルユニット（図２）よりも分割型のノズルユニット（図４）を採用する方がより好ましい。
【００３３】
図示していないが、噴出装置４における各ノズルは、ポンプを途中に設けた配管に接続される。ポンプによって、水槽１内の水２が配管内を汲み上げられて、ノズル１４、２４へと圧送されることにより、ノズル１４、２４の開口部から高圧水が噴出される。
【００３４】
また、水槽１内の水２は、焼入れに適した水温となるように維持される。水槽１内の水２の一部が、外部のクーリングタワー等の冷却設備に送られて冷却された後に、冷却後の水２が水槽１へと戻されることで、水槽１内の水温上昇が防止される。例えば、水槽１内の水温としては、０℃超５０℃以下が好ましく、１０℃以上４０℃以下が特に好ましい。
【００３５】
本発明に係る急冷焼入れ装置及び急冷焼入れ方法は、高強度冷延鋼板（ハイテン）の製造方法に適用することが特に好ましい。より具体的には、引張強度が５８０ＭＰａ以上である鋼板の製造方法に適用することが好ましい。引張強度の上限は特に制限されないが、一例として１６００ＭＰａ以下であればよい。ハイテンの製造時には、鋼板を急速に冷却することで、緻密な組織制御を行うことが重要となる。従来の急冷焼入れ装置及び急冷焼入れ方法では、拘束ロール１７近傍での冷却速度が低下することで、所望の金属組織を作りこむことができず、ハイテンの強度が所望値よりも低下してしまうという問題が発生している。本発明に係る急冷焼入れ装置及び急冷焼入れ方法を適用してハイテンを製造することで、拘束ロール１７近傍での冷却速度の低下を防ぎ、より確実に所望の強度のハイテンを製造することができる。
高強度冷延鋼板の組成の具体例として、質量％で、Ｃが０．０４％以上０．２５％以下、Ｓｉが０．０１％以上２．５０％以下、Ｍｎが０．８０％以上３．７０％以下、Ｐが０．００１％以上０．０９０％以下、Ｓが０．０００１％以上０．００５０％以下、ｓｏｌ．Ａｌが０．００５％以上０．０６５％以下、必要に応じて、Ｃｒ、Ｍｏ、Ｎｂ、Ｖ、Ｎｉ、Ｃｕ、及びＴｉの少なくとも１種以上がそれぞれ０．５％以下、さらに必要に応じて、Ｂ、Ｓｂがそれぞれ０．０１％以下、残部がＦｅ及び不可避的不純物である例が挙げられる。
【００３６】
尚、本発明の実施形態は、鋼板を水冷する例に限定されるものではなく、鋼板以外の金属板全般の冷却に適用することができ、また、水以外の冷媒を用いた急冷焼入れにも適用することができる。
【実施例】
【００３７】
以下に、実施例を用いて本発明についてより具体的に説明する。
【００３８】
（本発明例１）
図３及び図４に示した急冷焼入れ装置を用いて、板厚１．０ｍｍ、板幅１０００ｍｍで引張強さ１４７０ＭＰａ級の高張力冷延鋼板を、通板速度１．０ｍ／ｓで製造した。通板中には、拘束ロール１７の中空部１７ｄに水槽１内の水２を圧送した。
【００３９】
また、急冷焼入れ装置に通板中の鋼板の温度を測定した。具体的には、熱電対型の温度計を用いて、鋼板の被測定領域の温度を経時的に測定した。尚、鋼板の冷却開始温度（噴出装置４に入る直前の温度）は７４０℃であり、冷却終了温度は５０℃であった。冷却開始後の経過時間と鋼板の温度との関係から、鋼板の冷却速度を計算した。結果を図７に示す。
【００４０】
（比較例１）
図１及び図２に示した急冷焼入れ装置を用いたこと以外は、本発明例１と同様にして実験を行った。尚、拘束ロール７としては、中実状のものを用いた。
【００４１】
図７（本発明例）では、鋼板の冷却速度は時間によって低下せず、ほぼ一定であった。一方、図８（比較例）では、経過時間が０．２（ｓ）と０．４（ｓ）との間で、冷却速度が約４０％（１５００℃／ｓ→９００℃／ｓ）低下している。この冷却速度が低下する時間には、鋼板は拘束ロール７の近傍を通過していることが分かった。以上より、本発明に係る急冷焼入れ装置を用いることで、拘束ロール近傍における金属板の冷却速度の低下を抑えられることが示された。
【００４２】
また、本発明例１によって製造された鋼板の引張強度はほぼ１４７０ＭＰａであったのに対し、比較例１によって製造された鋼板の引張強度は約１４００ＭＰａであり、引張強度の低下が見られた。本発明を適用することで、拘束ロール近傍での冷却速度の低下に伴う、鋼板の特性低下を防止することができた。
【符号の説明】
【００４３】
１                水槽
２                水
３                シールロール
４                噴出装置
５                金属板
６                シンクロール
７、１７          拘束ロール
１４、２４        ノズル
１７ａ            外周面
１７ｂ            内周面
１７ｃ            スリット
１７ｄ            中空部
３４、４４        ノズルユニット
３４ａ、４４ｂ    入側ノズルユニット
３４ｂ、４４ｂ    出側ノズルユニット
【図１】
0006455421.tif 000002
【図２】
0006455421.tif 000003
【図３】
0006455421.tif 000004
【図４】
0006455421.tif 000005
【図５】
0006455421.tif 000006
【図６】
0006455421.tif 000007
【図７】
0006455421.tif 000008
【図８】
0006455421.tif 000009